Brevet FR3074494A1 (20190607)

REVENDICATIONS1. Materiau composite comprenant une phase fibrillaire et une matrice, la phase fibrillaire etant formee in-situ dans ladite matrice, caracterise en ce que ladite matrice comprend un polymere thermoplastique A, !edit polymere A etant un polymere de polycarbonate comprenant au moins des unites de repetition issues de la polymerisation du monomere de 1,4:3,6- dianhydrohexitol, en ce que ladite phase fibrillaire comprend un polymere thermoplastique B, et en ce que la temperature de mise en forme a l'etat fondu TwA du polymere thermoplastique A est superieure ou egale a la temperature de mise en forme a l'etat fondu TwB du polymere thermoplastique B, la temperature de mise en forme a l'etat fondu TwA du polymere A etant superieure ou egale a sa temperature de transition vitreuse TgA augmentee de 40°C, et la temperature de mise en forme a l'etat fondu TwB du polymere thermoplastique B etant superieure ou egale a sa temperature de fusion TfB augmentee de 10°C.\n<CLM>\1\tMateriau composite selon la revendication 1, caracterise en ce que le polymere thermoplastique B est un copolyester.\n<CLM>\1\tMateriau composite selon rune ou I'autre des revendications 1 et 2, caracterise en ce que la phase fibrillaire comprend des nanofibrilles, de preference au moins 50% en nombre des fibrilles de la phase fibrillaire sont des nanofibrilles.\n<CLM>\1\tMateriau composite selon l'une quelconque des revendications 1 a 3, caracterise en ce que la masse du polymere A par rapport a la masse totale du materiau composite est superieure ou egale a 50%, de preference superieure ou egale a 60%, encore de preference superieure ou egale a 70%. 29\n<CLM>\1\tMateriau composite selon rune quelconque des revendications 1 a 4, caracterise en ce que la masse du polymere B par rapport a la masse totale dudit materiau composite est inferieure ou egale a 50%, de preference inferieure ou egale a 40%, encore de preference inferieure ou 5 egale a 30 %.\n<CLM>\1\tMateriau composite selon I'une quelconque des revendications 1 a 5, caracterise en ce que le ratio k correspondant au rapport de l'elasticite AB du polymere B sur l'elasticite AA du polymere A est inferieur a 1, de 10 preference inferieur ou egal a 0,50.\n<CLM>\1\tMateriau composite selon I'une quelconque des revendications 1 a 6, caracterise en ce que le rapport de la viscosite riB en Pa.s du polymere B sur la viscosite riA en Pa.s du polymere A, a temperature ambiante, est 15 inferieur ou egal a 1, de preference inferieur ou egal a 0,50.\n<CLM>\1\tMateriau composite selon I'une quelconque des revendications 1 a 7, caracterise en ce que la tension interfaciale en mN/metre mesuree entre le polymere A et le polymere B (A/B) est inferieure ou egale a 1, de 20 preference inferieure ou egale a 0,50.\n<CLM>\1\tMateriau composite selon I'une quelconque des revendications 1 a 8, caracterise en ce que le polymere B est obtenu par la polymerisation d'un mélange comprenant au moins un (poly)alcool et au moins deux acides 25 (poly)carboxyliques ou leurs anhydrides acides correspondant, ou leurs mélanges, les acides (poly)carboxyliques ou leurs anhydrides acides correspondant etant choisis , independamment les uns des autres, parmi : I'acide succinique (C4H604), I'acide adipique (C6F11004), I'acide itaconique (C5H604), I'acide azelaique, I'acide sebacique, I'acide tartrique, I'acide 30 citrique, I'acide malique, leurs anhydrides acides, et leurs mélanges. 30\n<CLM>\1\tMateriau composite selon rune quelconque des revendications 1 a 9, caracterise en ce que le polymere A est un polymere de polycarbonate comprenant au moins, des unites de repetition issues de la polymerisation du monomere de 1,4:3,6-dianhydrohexitol (A), et au moins des unites de 5 repetition issues de la polymerisation d'un monomere d'un composant alicylique di hydroxyles.\n<CLM>\1\tMélange de polymeres caracterise en ce qu'il comprend : - un polymere thermoplastique A tel que Mini a la revendication 1 10 - un polymere thermoplastique B tel que Mini a la revendication 2 et en ce que la temperature de mise en forme a l'etat fondu TwA du polymere thermoplastique A est superieure ou egale a la temperature de mise en forme a l'etat fondu TwB du polymere thermoplastique B, la temperature de mise en forme a l'etat fondu TwA du polymere A etant 15 superieure ou egale a sa temperature de transition vitreuse TgA augmentee de 40°C, et la temperature de mise en forme a l'etat fondu TwB du polymere thermoplastique B est superieure ou egale a sa temperature de fusion TfB augmentee de 10°C. 20\n<CLM>\1\tUtilisation du mélange selon la revendication 11 dans l'une quelconque des techniques de mise en forme suivantes : extrusiongonflage ; extrusion, notamment de profiles, de tubes ou de joncs ; et extrusion de film a plat ; en particulier extrusion-gonflage et extrusion de film a plat. 25\n<CLM>\1\tUtilisation du materiau composite selon rune quelconque des revendications 1 a 10 pour la fabrication de films.\n<CLM>\1\tProcede de fabrication d'un materiau composite selon rune quelconque 30 des revendications 1 a 10, caracterise en ce qu'il comprend les etapes suivantes: 31 - (i) mise en forme a l'etat fondu du mélange de polymeres selon la revendication 11 a une temperature superieure ou egale a la temperature de mise en forme TwA du polymere A, - ladite etape de mise en forme (i) comprenant une etape d'etirage 5 dudit mélange de polymeres de sorte que le polymere B forme une phase fibrillaire in situ dans le polymere A formant la matrice, et -(ii) recuperation du materiau composite.\n<CLM>\1\tProcede selon la revendication 14, caracterise en ce que l'etape de 10 mise en forme comprend une etape choisie parmi l'une des etapes suivantes : extrusion-gonflage; extrusion, notamment de profiles, de tubes ou de joncs; injection; extrusion de film a plat; impression 3D; en particulier extrusion-gonflage et extrusion de film a plat. 15\n<CLM>\1\tProcede de fabrication selon l'une ou l'autre des revendications 14 et 15, caracterise en ce que la temperature de mise en forme a l'etat fondu TwA du polymere A est inferieure a la temperature de degradation du polymere B. 20